(57)【特許請求の範囲】
【請求項１】
湿潤剤、ポリエーテル変性ポリジメチルシロキサン及び水性媒体からなることを特徴とするインクジェット印刷用紙のための滲み防止用アンダーコート剤。
【請求項２】
湿潤剤５〜４０質量％、ポリエーテル変性ポリジメチルシロキサン０．１〜２０質量％及び水性媒体４０〜９４．９質量％からなり、該３成分の合計が１００％である請求項１記載のインクジェット印刷用紙のための滲み防止用アンダーコート剤。
【請求項３】
ポリエーテル変性ポリジメチルシロキサンが、下記の一般式で表され、分子量が５０，０００以下のものである請求項１又は２記載のインクジェット印刷用紙のための滲み防止用アンダーコート剤。
【化１】
0003734164.tif 000005
【発明の詳細な説明】
【０００１】
【発明の属する技術分野】
本発明は印刷用紙のための滲み防止用アンダーコート剤に関し、特に、インクジェットプリンターを用いたインクジェット印刷時においても滲みが生じないように、印刷用紙に予め塗布しておく滲み防止用アンダーコート剤に関する。
【０００２】
【従来の技術】
従来、インクジェットプリンターで用いる印刷用紙として、好ましくは、良好な印刷仕上がりを得るために、滲み防止用受容層を予め形成した専用紙を用いている。
【０００３】
【発明が解決しようとする課題】
そのためには、予め滲み防止処理を施した専用紙を事前に購入してストックしておく必要がある。しかしながら、時には、ストック枚数と使用枚数との関係で専用紙が不足したり、補充を忘れていたりする場合もある。また、使用枚数が極めて少ない人にとっては専用紙をストックしておくこと自体も不便である。
【０００４】
本発明は、インクジェットプリンターを用いたインクジェット印刷時においても滲みが生じないようにするために、印刷用紙に予め塗布して多量の専用紙を調製するのに用いることができるだけでなく、インクジェット印刷に先立ってインクジェットプリンターを用いて塗布することができる滲み防止用アンダーコート剤を提供することを目的としている。
【０００５】
【課題を解決するための手段】
本発明者等は、上記の目的を達成するために鋭意検討した結果、湿潤剤及びポリエーテル変性ポリジメチルシロキサンを含有する水性液を印刷用紙に塗布し、乾燥させることにより、インクジェット印刷用紙に簡単に滲み防止効果が得られることを見出し、本発明に到達した。
【０００６】
即ち、本発明のインクジェット印刷用紙のための滲み防止用アンダーコート剤は、湿潤剤、ポリエーテル変性ポリジメチルシロキサン及び水性媒体からなることを特徴とする。
本発明の滲み防止用アンダーコート剤は、好ましくは、湿潤剤５〜４０質量％、ポリエーテル変性ポリジメチルシロキサン０．１〜２０質量％及び水性媒体４０〜９４．９質量％からなり、該３成分の合計が１００％である（以下、同様である）。
【０００７】
【発明の実施の形態】
本発明の滲み防止用アンダーコート剤においては、湿潤剤として、エチレングリコール、ジエチレングリコール、トリエチレングリコール、ポリエチレングリコール、ポリプロピレングリコール、１，５−ペンタンジオール、１，６−へキサンジオール、グリセロール、１，２，６−へキサントリオール、１，２，４−ブタントリオール、１，２，３−ブタントリオール、ペンタトリオール等の多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類、エチレングリコールモノフェニルエーテル、エチレングリコールモノベンジルエーテル等の多価アルコールアリールエーテル類；Ｎ−メチル−２−ピロリドン、Ｎ−ヒドロキシエチル−２−ピロリドン、２−ピロリドン、１，３−ジメチルイミダゾリジノン、ε−カプロラクタム等の含窒素複素環化合物等を用いることができる。
【０００８】
本発明の滲み防止用アンダーコート剤においては、ポリエーテル変性ポリジメチルシロキサンとして、市販のポリエーテル変性ポリジメチルシロキサンを用いることができる。ポリエーテル変性ポリジメチルシロキサンは親水性のポリオキシアルキレンを疎水性のポリジメチルシロキサンに導入した製品であり、種々の製品が市販されている。例えば、一般式
【化２】
0003734164.tif 000002
（式中、Ｒは水素又はＣ1 〜Ｃ4 のアルキル基であり、ｎは１〜５の数であり、ｘは１〜３０の数であり、ｙは１〜７０の数であり、且つｘ／ｙは１以下である。）
で表されるポリエーテル変性ポリジメチルシロキサンを用いることができる。この化合物についてのｘ及びｙの各々の値については、上記の範囲内で且つｘ／ｙが１以下となる値であれば特には限定されない。
【０００９】
本発明の滲み防止用アンダーコート剤で用いるポリエーテル変性ポリジメチルシロキサンは分子量が５０，０００以下であることが好ましい。分子量が５０，０００を超えるポリエーテル変性ポリジメチルシロキサンを含有するアンダーコート剤の場合には、インクジェットノズルからのインク液滴の飛翔方向が不安定となる傾向がある。
【００１０】
ポリエーテル変性ポリジメチルメチルシロキサンのポリオキシアルキレン部分は親水性であるので、印刷用紙に塗布した後にこの部分が紙に向かい又は紙内に潜り込み、一方疎水性のポリジメチルシロキサン部分が印刷用紙の表面に出て疎水性の面を形成し、インクジェット印刷時に染顔料を捕捉固定する。即ち、着色剤滲み防止効果を有する。
【００１１】
本発明の滲み防止用アンダーコート剤においては、水性媒体として、好ましくは蒸留水又はイオン交換水を用い、更に必要に応じてメチルアルコール、エチルアルコール、イソプロピルアルコール、ジオキサン、アセトン、メチルエチルケトン、カルビトール、ジメチルスルホキシド等の水混和性有機溶剤を一部併用することも可能である。
【００１２】
本発明においては、インクジェットプリンターを用いて滲み防止用アンダーコート剤を印刷用紙に塗布する場合には、上記の湿潤剤、ポリエーテル変性ポリジメチルシロキサン及び水性媒体を、湿潤剤５〜４０質量％、ポリエーテル変性ポリジメチルシロキサン０．１〜２０質量％及び水性媒体４０〜９４．９質量％となる比率で配合して用いることが好ましく、湿潤剤１０〜４０質量％、ポリエーテル変性ポリジメチルシロキサン１〜１０質量％及び水性媒体５０〜８９質量％となる比率で配合して用いることが一層好ましい。
【００１３】
湿潤剤の配合量が５質量％未満の場合には、インクジェットノズルからの滲み防止用アンダーコート剤の噴射を停止した後の放置時に、ノズルの乾燥が早くなりってノズルが詰まり易くなる傾向があり、逆に、湿潤剤の配合量が４０質量％を超える場合には、滲み防止用アンダーコート剤の粘度が高くなり、ノズルからの滲み防止用アンダーコート剤液滴の飛翔が安定しなくなる傾向がある。
【００１４】
ポリエーテル変性ポリジメチルポリシロキサンの配合量が０．１質量％未満の場合には、滲み防止用アンダーコート剤を塗布した印刷用紙のインクジェット印刷時の滲み防止効果が低すぎる傾向があり、逆に、ポリエーテル変性ポリジメチルポリシロキサンの配合量が２０質量％を超える場合には、滲み防止用アンダーコート剤を塗布した印刷用紙のインクジェット印刷時にはじき現象が発生する傾向がある。
【００１５】
水性媒体の配合量が４０質量％未満の場合には、それに応じて湿潤剤の配合量が多くなるので、滲み防止用アンダーコート剤の粘度が高くなり、ノズルからの滲み防止用アンダーコート剤液滴の飛翔が安定しなくなる傾向がある。逆に、水性媒体の配合量が９４．９質量％を超える場合には、それに応じて湿潤剤の配合量が少なくなるので、インクジェットノズルでの滲み防止用アンダーコート剤の乾燥速度が速くなり、ノズル開口部での滲み防止用アンダーコート剤の粘度が上昇し、滲み防止用アンダーコート剤液滴の飛翔が不安定となる傾向がある。
【００１６】
また、インクジェットプリンターを用いて滲み防止用アンダーコート剤を印刷用紙に塗布する場合には、必要に応じて、本発明の滲み防止用アンダーコート剤に消泡剤や、防腐剤、防カビ剤、増粘剤、凍結安定剤、湿潤剤、紫外線吸収剤、光安定剤、顔料、染料等の公知の添加剤を配合することができ、顔料、染料を配合する場合は、更に、分散剤や沈降防止剤等の公知の添加剤を配合することが好ましい。
【００１７】
本発明の滲み防止用アンダーコート剤は印刷用紙、特にインクジェットプリンターで用いる印刷用紙に予め塗布して使用されるが、塗布方法に関しては、通常の塗料やインクなどの塗布と同様に、刷毛、スプレー、インクジェットプリンター等の通常の塗布方法を特に制限なく利用できる。このインクジェットプリンターとして従来から公知の各種プリンターを使用することができ、例えば荷電制御方式、インクオンデマンド方式、サーマルヘッドによりインクを吐出させる方式等が代表的なものとして挙げられる。
【００１８】
本発明の滲み防止用アンダーコート剤は、特にインクジェットプリンターを用いることにより、好適に塗布できる。それで、インクジェットプリンターによる塗布に適した特性として、本発明の滲み防止用アンダーコート剤は、粘度が１〜１００ｍＰａ・ｓｅｃ（２０℃）であることが望ましい。
【００１９】
本発明の滲み防止用アンダーコート剤は、前述の全成分を一度に混合撹拌し、次いで、使用するインクジェットプリンターのノズル径の約１／１０以下のポアーサイズを有するフィルターで濾過し、精製することにより調製できる。
【００２０】
【実施例】
以下に、実施例及び比較例に基づいて本発明を具体的に説明する。
実施例１〜３及び比較例１〜２
第１表に示す各成分を第１表に示す組成（質量％）となるように配合して滲み防止用アンダーコート剤を調製した。インクジェットプリンターとしてエプソン社製プリンター：ＰＭ−７７０Ｃを用い、それらの滲み防止用アンダーコート剤を用いて印刷用紙に図形パターンを印刷した。乾燥した後、その印刷用紙の図形パターン上に、インクジェットプリンターとしてエプソン社製プリンター：ＰＭ−７７０Ｃを用いてカラー４色インクの図形パターンを上記の（滲み防止用アンダーコート剤の）図形パターンより少し小さめに印刷し、カラー４色インクの印刷図形周辺部の滲み性を目視で観察し、下記の評価基準で評価した。
○：全く滲み無し
×：滲み有り
それらの結果を第１表に示す。
【００２１】
【表１】
0003734164.tif 000003
0003734164.tif 000004
【００２２】
【発明の効果】
本発明のインクジェット印刷用紙のための滲み防止用アンダーコート剤を印刷用紙に塗布することにより、インクジェットプリンターを用いた印刷において、滲みを防止することができた。